(57)【要約】【課題】水性インクをインクジェット記録方式で形成した画像上に、画像形成後即座に転写可能な熱転写プリンタにて保護層を形成するにあたり、受像体が、多孔質層受像体、膨潤層受像体のどちらであっても、保護層の熱転写を可能とする保護層転写シートを提供するものであり、保護された画像に、耐擦過性、耐水性、光沢性に優れたものを与えるものである。【解決手段】基材の上に、保護層、接着層を順次積層したものであって、保護層の主成分がアクリル樹脂、アセトフェノンホルムアルデヒド樹脂、テルペンフェノール樹脂、脂環族炭化水素樹脂から少なくとも１種選択されるものであり、接着層が、水溶性樹脂、水溶性ワックス状物質から少なくとも１種選択されることを特徴とする保護層転写シート。【選択図】　　なし【特許請求の範囲】
【請求項１】
インクジェット記録方式により受像体上に記録された画像を、熱転写プリンタを使用して保護層を転写するために使用される保護層転写シートにおいて、基材の上に、保護層、接着層を順次積層したものであって、保護層の主成分がアクリル樹脂、アセトフェノンホルムアルデヒド樹脂、テルペンフェノール樹脂、脂環族炭化水素樹脂から少なくとも１種選択されるものであり、接着層が、水溶性樹脂、水溶性ワックス状物質から少なくとも１種選択されることを特徴とする保護層転写シート。
【発明の詳細な説明】
【０００１】
【発明の属する技術分野】本発明は、水性インクをインクジェット記録方式により受像体上に記録された画像を保護するために使用される保護層転写シートに関する技術分野であり、さらには、保護層転写シートは、熱転写プリンタで転写することが可能なものであり、保護層は、種々の受像体に対して熱転写可能で、画像に対して耐擦性、耐水性、光沢性を付与することが出来る保護層転写シートに関する技術分野である。
【０００２】
【従来の技術】インクジェット記録方式による水性インクを受容する受像体としては、種々のものが提供されている。一般に、インクジェット用の受像体は、基材の上に多孔質層を設けたものか、（以下、多孔質層受像体と称する。）膨潤層を設けたものの２種類に分かれる。（以下、膨潤層受像体と称する。）（非特許文献１を参照。）多孔質層は、バインダ中に多孔質粒子を含有させたもので、多孔質の中にインクを吸収、定着させるものである。膨潤層は、水溶性樹脂からなるもので、樹脂がインクによって膨潤することによってインクを樹脂中に取り込み定着されるものである。
【０００３】
多孔質層受像体に、インクジェット記録方式により記録された画像に対して、保護層を転写するために使用される保護層転写シートとしては、基材上にポリエステル樹脂からなる保護層を設けたものが提供されている。（特許文献１参照。）しかしながら、この保護層転写シートは、膨潤層受像体に記録された画像に対しては、膨潤層が、水溶性樹脂で形成されていることから、保護層は、膨潤層と密着しにくく転写が不十分になる問題があった。さらに、熱転写に際して、熱プレス等に比べて加熱容量の低い熱転写プリンタを使用すると、熱容量が不足して、さらに転写不良を起こすものであった。
【０００４】
インクが、付与された膨潤層受像体は、非特許文献１の「◆インク吸収の原理」の項の説明にあるように、多孔質層受像体は、表面状態は速乾性であるのに、膨潤層受像体の表面は、インクで濡れた状態になっており、前記のポリエステル樹脂からなる保護層は、画像記録直後では、保護層の転写をさらに困難なものとしている。
【０００５】
保護層の材料として、ポリビニルピロリドン、ポリビニルアルコール、セルロース等の水溶性樹脂を設けた保護層転写シートが提供されている。（特許文献２参照。）この保護層を膨潤層受像体に転写させる場合には、同じ水溶性樹脂で構成されていることから馴染みのよいものである。ところが、この保護層転写シートの熱転写の加熱手段は、特許文献２には、サーマルヘッドや熱ローラ等と記載されているものの、前記文献の実施例には、ラミネーターが使用されており、実際にサーマルヘッドを加熱手段とするには、熱容量が不足して、転写不良を起こす問題が発生した。
【０００６】
また、加熱手段として、ラミネーターは、ローラを予熱する時間が必要なものなので、インクジェット記録方式で、画像形成後即座に保護層を転写することができないものであった。
【非特許文献１】
三菱製紙（株）のホームページにおけるインクジェット用紙のサイト［２００２年９月２８日検索］インターネット〈ｈｔｔｐ：／／ｗｗｗ．ｅ−ｍｐｍ．ｃｏｍ／ｉｎｋｊｅｔ／ｊａｐａｎｅｓｅ／ｍｅｄｉａ／ｍｅｄｉａ＿２．ｈｔｍｌ〉
【特許文献１】
特許第３００３１６８号公報
【特許文献２】
特開２０００−１５３６７７号公報
【０００７】
【発明が解決しようとする課題】本発明の課題は、水性インクをインクジェット記録方式で形成した画像上に、画像形成後即座に転写可能な熱転写プリンタにて保護層を形成するにあたり、受像体が、多孔質層受像体、膨潤層受像体のどちらであっても、保護層の熱転写を可能とする保護層転写シートを提供するものであり、保護された画像に、耐擦過性、耐水性、光沢性に優れたものを与えるものである。
【０００８】
【課題を解決するための手段】本発明の課題は、下記の構成の保護層転写シートによって解決される。
基材の上に、保護層、接着層を順次積層したものであって、保護層の主成分がアクリル樹脂、アセトフェノンホルムアルデヒド樹脂、テルペンフェノール樹脂、脂環族炭化水素樹脂から少なくとも１種選択されるものであり、接着層が、水溶性樹脂、水溶性ワックス状物質から少なくとも１種選択されることを特徴とする保護層転写シート。
【０００９】
【発明の実施の形態】本発明の保護層転写シートは、基材の上に保護層、接着層を順次積層したものである。基材としては、厚み１〜６μｍの耐熱性フィルムを用いる。コスト、転写感度の面から特にＰＥＴフィルムが好ましい。基材の背面側には、サーマルヘッドとのスティッキングを防止するために、シリコン系樹脂等による耐熱層を厚み０．０５〜０．５μｍに設ける必要がある。
【００１０】
保護層は、主成分がアクリル樹脂、アセトフェノンホルムアルデヒド樹脂、テルペンフェノール樹脂、脂環族炭化水素樹脂から少なくとも１種選択されるものである。これらの樹脂を保護層に使うと、耐擦過性、耐水性、光沢性を得ることができると同時に、基材からの離型性のよいものとなる。アセトフェノンホルムアルデヒド樹脂は、［化１］示される重合体から主としてなる重縮合体である。［化１］中におけるｎは、整数である。
【００１１】
【化１】
2004114660.tif 000002
【００１２】
保護層には、前記の樹脂の他に保護層の性能を低下させない範囲で、他の熱可塑性樹脂、ワックスを加えることができる。この熱可塑性樹脂としては、ポリスチレン樹脂、ロジン、クマロンインデン樹脂、キシレン樹脂、ウレタン樹脂、エポキシ樹脂等が挙げられる。ワックスとしては、パラフィンワックス、ポリエチレンワックス、カルナバワックス、キャンデリラワックス等が挙げられる。
【００１３】
熱転写された保護層の端部のバリ防止のために各種の無機粒子、有機粒子を入れてもよい。この無機粒子としてはシリカゲル、炭酸カルシウム、酸化チタン、酸性白土、活性白土、アルミナ、ニッケル、銅等を挙げることができ、有機粒子としては弗素樹脂粒子、グアナミン樹脂粒子、アクリル樹脂粒子、シリコン樹脂粒子等の樹脂粒子を挙げることができる。
【００１４】
保護層の厚みは、０．５〜３．０μｍの範囲であることが適切で、０．５μｍ未満では、良好な膜形成が出来ず、耐擦過性に劣る。３．０μｍを超えると、保護層の膜強度が強すぎて熱転写時のキレ性が劣化する。
【００１５】
接着層には、水溶性樹脂、水溶性ワックス状物質から少なくとも１種選択される材料を用いる。これらの材料を用いることにより、熱プレス、熱ロール（ラミネーターを含む。）に比べて、加熱容量の小さい熱転写プリンタによる保護層の転写が可能となる。さらに、受像体が、多孔質層受像体であった場合、多孔質層に接着層の材料が浸透、定着することができる。また、受像体が膨潤層受像体であっても、膨潤層の材質は水溶性樹脂で形成されていることから、転写、密着力の高いものとなる。インクジェット記録方式で、膨潤層受像体に記録された直後の画像の表面は、水性インクは、乾燥しきっていなく、湿気を帯びたものであるが、本発明の水溶性樹脂で構成された接着層は、この表面の水分を熱転写時に吸収するものであり画像に滲みを生じないものである。
【００１６】
水溶性樹脂としては、酸化澱粉、ヒドロキシエチルセルロース、メチルセルロース、カルボキシメチルセルロース、ゼラチン、カゼイン、完全（部分）ケン化ポリビニルアルコール、アセトアセチル基変性ポリビニルアルコール、ケイ素変性ポリビニルアルコール、スチレン−無水マレイン酸共重合体のアルカリ塩、エチレン／無水マレイン酸共重合体のアルカリ塩、酸化澱粉、などが挙げられる。
【００１７】
水溶性ワックス状物質としては、ポリエチレングリコール、石けん（脂肪酸塩）、ポリオキシエチレン脂肪酸エステル、ポリオキシエチレンアルキルエーテル、ポリオキシエチレンアルキルアリルエーテル、ポリオキシエチレンソルビタン脂肪酸エステル、ポリオキシエチレンソルビトール脂肪酸エステル、ショ糖脂肪酸エステル、水溶性ラノリン、水溶性ワックスが挙げられる。
【００１８】
接着層の厚みは、０．５〜５．０μｍが好ましく、特に１〜２μｍが好ましい。０．５μｍ未満では受像紙への浸透、定着が不充分で、転写した保護層の剥がれ、浮きが発生する。５．０μｍを超えると転写感度が不足して、転写されない箇所が発生する。
【００１９】
保護層、接着層は、前記のバインダ及びその他の材料を溶剤に溶解、分散させた塗工液を、基材上に通常のバーコータ等の塗工機により塗布、乾燥して製作することができる。
【００２０】
本発明の保護層転写シートにより保護される画像の形成に用いられる記録液は着色剤、水、親水性有機溶剤及び必要に応じて分散剤を含有している。着色剤としては染料あるいは顔料が用いられる。染料としてはアゾ系、フタロシアニン系、キノフタロン系等が利用できるがとりわけＤｉｒｅｃｔ　Ｙｅｌｌｏｗ−８６，−１４２　　Ａｃｉｄ　　Ｒｅｄ−３５，−３７　　Ｄｉｒｅｃｔ　　Ｂｌｕｅ−８６，−１９９　　Ｄｉｒｅｃｔ　　Ｂｌａｃｋ−１５４，Ｆｏｏｄ　　Ｂｌａｃｋ−２　などが好ましい。一方、顔料としては、アゾ系、フタロシアニン系、キナクリドン系の他カーボンブラックが利用できるが、とりわけＰｉｇｍｅｎｔ　　Ｙｅｌｌｏｗ−７４，−１５４　　Ｐｉｇｍｅｎｔ　　Ｒｅｄ−５，−１２２　　Ｐｉｇｍｅｎｔ　　Ｂｌｕｅ−１５が好ましい。
【００２１】
本発明の保護層では、使用する記録液は染料系でも顔料系でも構わないが保護する画像自体の耐光性の点からは、一般に顔料系が適している。
【００２２】
本発明で、保護層転写シートを熱転写する熱転写プリンタに備えるサーマルヘッドには、ライン型ヘッドと、シリアル型ヘッドがあり、どちらでも使用できる。シリアル型は、保護層の転写方向のラインが発生することがあるので、ライン型ヘッドを用いるとよい。
【００２３】
【実施例】
１．保護層転写シートの形成
厚み４．５μｍのＰＥＴフィルムにシリコン系樹脂を厚み０．２μｍ設けて、耐熱層を形成した。その他方の面に、表１の保護層塗工液を塗布、乾燥、更に表１の接着層塗工液を、塗布、乾燥して積層し、実施例１、２比較例１の保護層転写シートサンプルを製作した。
２．保護層転写方法
インクジェットプリンタ（セイコーエプソンＰＭ−９００Ｃ：染料タイプインク）を使用し、専用のフォトプリント用紙（多孔質層受像体タイプ）とＯＨＰシート（膨潤層受像体タイプ）にブラックインクでベタ画像を３回重ね印刷した。　上記画像に対し、熱転写テストプリンタ（ライン型ヘッド）で各サンプルの保護層を下記条件で熱転写し、下記の評価方法にて評価した。
印画条件
ヘッド密度：３００ｄｐｉ
印画速度：１インチ／ｓｅｃ
印可エネルギー：３０ｍｊ／ｍｍ２
印可後の剥離時間：８００ｍｓｅｃ（冷時剥離条件）
３．転写性の評価
転写された保護層の表面を目視で観察し、下記の基準で評価した。評価結果は、表１の通りであった。
○：完全に保護層で被覆できた。
×：全く被覆できなかった。
【００２４】
【表１】
表１
2004114660.tif 000003
【００２５】
実施例の各サンプルは、転写性が満足されるものであったが、比較例のサンプルは、転写性に問題のあるものとなった。
【００２６】
【発明の効果】
本発明の保護層転写シートを使用し、インクジェット記録方式で形成された画像上に、保護層を熱転写にて均一に形成することができた。形成された保護層は、耐擦過性、耐水性、光沢性の性能に優れたものとなる。さらに、加熱手段として、熱転写プリンタを使用しているので、インクジェット記録方式で画像形成後、即座に保護層を熱転写できるものである。